(57)【要約】ダイヤモンド圧縮体（１２）を接合カーバイド基材（１０）に接着させた複合ダイヤモンド圧縮体を提供する。この複合ダイヤモンド圧縮体は、ダイヤモンド圧縮体（１２）の第二相と接合カーバイド基材（１０）の接着剤とがいずれもニッケル／コバルト合金であることを特徴とする。
2004503675.tif 000002
【特許請求の範囲】
【請求項１】
接合カーバイド基材に接着したダイヤモンド圧縮体を含んでなる複合ダイヤモンド圧縮体であって、ダイヤモンド圧縮体が圧縮体の少なくとも８０体積％の量で含まれるダイヤモンド結晶の多結晶性接着マスと、本質的にニッケル／コバルト合金からなる第二相とを含んでなり、接合カーバイド基材が本質的にニッケル／コバルト合金からなる接着剤によって凝集性形態に接着したカーバイド粒子のマスを含んでなる、複合ダイヤモンド圧縮体。
【請求項２】
ニッケル／コバルト合金のニッケル対コバルトの質量比が７５：２５−２０：８０の範囲である、請求項１に記載の複合ダイヤモンド圧縮体。
【請求項３】
ニッケル／コバルト合金のニッケル対コバルトの質量比が３０：７０−４５：５５の範囲である、請求項１に記載の複合ダイヤモンド圧縮体。
【請求項４】
ニッケル／コバルト合金のニッケル対コバルトの質量比が４０：６０である、請求項１に記載の複合ダイヤモンド圧縮体。
【請求項５】
基材のカーバイド粒子をタングステンカーバイド粒子、タンタルカーバイド粒子、チタンカーバイド粒子、モリブデンカーバイド粒子、およびこれらの粒子の２種類以上を含む混合物から選択する、請求項１−４のいずれか一項に記載の複合ダイヤモンド圧縮体。
【請求項６】
添付図面に関して実質的に本明細書に記載されている、請求項１に記載の複合ダイヤモンド圧縮体。
【請求項７】
ダイヤモンド圧縮体に提供されるカッティングエッジの温度が５００℃を上回る、研磨用途における請求項１−６のいずれか一項に記載の複合ダイヤモンド圧縮体の使用。
【発明の詳細な説明】
【０００１】
（発明の背景）
本発明は、複合ダイヤモンド圧縮体に関する。
【０００２】
多結晶性ダイヤモンドまたはＰＣＤとしても知られているダイヤモンド圧縮体は当該技術分野で周知であり、切断、摩砕、掘削、および他の研磨作業に広範囲に用いられている。ダイヤモンド圧縮体は性状が多結晶性であり、高含量のダイヤモンドを含んでいる。ダイヤモンド圧縮体は第二または接着相を用いずに生産することができるが、一般的にはこのような相を含んでいる。このような相が存在するときには、この相の主要成分は一般的にはコバルト、ニッケルまたは鉄、またはそれらの組合せのようなダイヤモンド触媒／溶媒である。
【０００３】
ダイヤモンド圧縮体は、高温、高圧条件、すなわちダイヤモンドの合成に用いるのに類似した条件下で製造される。
【０００４】
ダイヤモンド圧縮体は砕けやすく、従って、使用に当たっては、それらは基材に接着しており、この基材は一般的には接合カーバイド基材である。ダイヤモンド圧縮体の基材への接着は、一般に圧縮体自身の製造中に起こる。基材に接着したダイヤモンド圧縮体は、複合ダイヤモンド圧縮体として知られている。
【０００５】
複合ダイヤモンド圧縮体は、様々な用途に用いられ、特に掘削用途に用いられる。このような複合ダイヤモンド圧縮体の接着相は、一般にコバルトである。コバルトは、約４００℃を上回る温度で相変換を受ける。これにより、このような圧縮体のカッティングエッジにおける温度が約７００℃以上となる掘削用途において複合ダイヤモンド圧縮体を使用することに問題が生じる。これらの温度でのコバルトの相変換により、掘削用途中に複合圧縮体の熱疲労クレーズクラッキングおよびスネークスキンクラッキングを生じる。
【０００６】
（発明の概要）
本発明によれば、複合ダイヤモンド圧縮体は接合カーバイド基材に接着したダイヤモンド圧縮体を含んでなり、ダイヤモンド圧縮体は圧縮体の少なくとも８０体積％の量で存在するダイヤモンド結晶の多結晶性接着マスと、本質的にニッケル／コバルト合金からなる第二相とを含んでなり、接合カーバイド基材は本質的にニッケル／コバルト合金からなる接着剤によって凝集性形態に接着したカーバイド粒子のマスを含んでなる。
【０００７】
更に本発明によれば、圧縮体に設けられたカッティングエッジで５００℃を上回る温度が見られるような研磨用途における上記複合ダイヤモンド圧縮体の使用が提供される。
【０００８】
（態様の説明）
本発明の複合ダイヤモンド圧縮体は、ダイヤモンド圧縮体および接合カーバイド基材に含まれている合金を特徴とする。両層の合金は、本質的にニッケル／コバルト合金からなっている。これは、合金の成分が本質的にニッケルとコバルトからなり、他の成分は痕跡または微量でしか含まれていないことを意味する。この性状の複合ダイヤモンド圧縮体は、従来技術による複合ダイヤモンド圧縮体よりも離層による破損の傾向が著しく低いことが分かっている。複合研磨圧縮体をきり先（ドリルビット）にロウ付けすると、ブレーズ離層が起こる。用いられる典型的なブレーズ合金は、亜鉛含有合金である。基材におけるコバルト接着剤の亜鉛腐食並びに基材における残余ストレスにより、ビットブレージング工程中に離層クラッキングが引き起こされる。更に、ニッケルが含まれていることにより、圧縮体の耐熱疲労性が著しく増加し、掘削のような約７００℃以上の温度が見られる作業中にスネークスキンクラッキングが起こる傾向が減少する。
【０００９】
従って、本発明は、圧縮体のカッティングエッジで５００℃を上回る温度が見られる研磨用途での複合研磨圧縮体の使用も提供する。カッティングエッジは、一般にダイヤモンド圧縮体の外周刃によって提供される。研磨用途としては、切断、掘削、摩砕などが挙げられる。
【００１０】
合金におけるニッケル対コバルトの質量比は、一般には７５：２５−２０：８０の範囲であり、好ましくは３０：７０−４５：５５の範囲である。合金の典型的な例は、ニッケル対コバルトの質量比が４０：６０の質量比を含むものである。基材のカーバイド粒子は、タングステンカーバイド粒子、タンタルカーバイド粒子、チタンカーバイド粒子、モリブデンカーバイド粒子またはこれら粒子の２種類以上を含む混合物でよい。
【００１１】
本発明の複合ダイヤモンド圧縮体は、当該技術分野で知られている方法によって作製することができる。更に詳細には、ダイヤモンド粒子のマスを接合カーバイド基材の表面に置いて未接着集成体を形成し、これを次にダイヤモンド合成条件下に置くことができる。基材からの合金がダイヤモンドマスに浸透して、基材に接着するダイヤモンド圧縮体を形成する。本発明の好ましい態様では、接合カーバイド基材に陥凹部が形成され、ダイヤモンド粒子のマスがこの陥凹部に置かれる。ダイヤモンド圧縮体を形成した後、基材の側部を取り除いてダイヤモンド圧縮体を露出させることができる。ダイヤモンド合成条件は、典型的には圧力が４０−７０キロバール（４−７ＧＰａ）であり、温度が１３００−１６００℃である。これらの条件が、典型的には２０−６０分間保持される。
【００１２】
次に、本発明の一態様を説明する。円筒状の接合カーバイド基材を提供した。この基材は、ニッケル／コバルト合金によって凝集性形態に接着したタングステンカーバイド粒子のマスを含んでなった。合金におけるニッケル対コバルトの質量比は、４０：６０であった。
【００１３】
陥凹部を、基材の一方の平坦な末端表面に形成させた。ダイヤモンド粒子のマスを陥凹部に置いて、陥凹部を満たした。この未接着集成体を通常の高温／高圧装置の反応ゾーンに置き、約１５００℃の温度および約５５キロバール（５．５ＧＰａ）の圧力を加えた。これらの条件を、ダイヤモンド粒子のダイヤモンド圧縮体を生成するのに十分な期間保持した。圧縮体の形成の際に、基材からのニッケル／コバルト合金がダイヤモンドマスに浸透し、ダイヤモンド圧縮体の第二相を形成した。ダイヤモンド圧縮体を接合カーバイド本体に接着させた。
【００１４】
生成する生成物を装置から取り出し、接合カーバイド基材の両側部を取り除いた。生成する生成物は添付図面によって示されており、界面１４に沿って接合カーバイド基材１０に接着したダイヤモンド圧縮体１２からなっていた。ダイヤモンド圧縮体１２は本質的にニッケル／コバルト合金からなる第二相を有し、接合カーバイド基材１０は本質的に同じ合金からなる接着剤を有していた。ダイヤモンド圧縮体１２は、上部作業表面１６と外周刃１８を有している。
【００１５】
図面によって示された複合研磨圧縮体は、ドリルインサートとして用いることができる。使用においては、カッティングエッジ１８は掘削において切断作用を行い、堅い岩石では５００℃を上回る温度になる。ダイヤモンド圧縮体および接合カーバイド基材のいずれにおいてもニッケル／コバルト合金が含まれるため、複合圧縮体の耐熱疲労性が増加し、接着剤合金としてコバルトを用いる従来技術による複合圧縮体で一般的に見られる問題としてのスネークスキンクラッキングの傾向は減少する。
【図面の簡単な説明】
本発明の複合ダイヤモンド圧縮体の一態様の側断面図。
【国際公開パンフレット】
2004503675.tif 000003
2004503675.tif 000004
2004503675.tif 000005
2004503675.tif 000006
2004503675.tif 000007
2004503675.tif 000008
2004503675.tif 000009
2004503675.tif 000010
2004503675.tif 000011
【国際公開パンフレット（コレクトバージョン）】
2004503675.tif 000012
【国際調査報告】
2004503675.tif 000013
2004503675.tif 000014
2004503675.tif 000015